(57)【特許請求の範囲】
【請求項１】
一般式ＡＢＯ３  （但し、Ａ，Ｂは金属元素、Ｏは酸素元素を表す。）で表されるペロブスカイト型構造を有する複酸化物又はその固溶体であって、体積平均粒子径が１μｍ以下で、かつＸ線回折による結晶子サイズが１５０〜３００オングストロームである粒子よりなる紫外線吸収剤。
【請求項２】
ＡがＣａ，Ｓｒ，Ｂａ，Ｐｂ及び希土類元素からなる群より選ばれる１種以上の酸素１２配位金属元素であり、ＢがＴｉ，Ｚｒ，及びＨｆのＩＶａ族元素からなる群より選ばれる１種以上の酸素６配位金属元素である請求項１記載の紫外線吸収剤。
【請求項３】
紫外線吸収剤１重量部と硫酸バリウム１９重量部を混合した錠剤試料の反射スペクトル測定で、２５０〜３８０ｎｍの紫外線領域での平均吸光度が０．６以上である請求項１又は２記載の紫外線吸収剤。
【請求項４】
紫外線吸収剤１重量部と硫酸バリウム１９重量部を混合した錠剤試料の反射スペクトル測定で、５００ｎｍでの反射率が８５％以上である請求項１〜３いずれか記載の紫外線吸収剤。
【発明の詳細な説明】
【０００１】
【産業上の利用分野】
本発明は、化粧料、塗料、ゴム、プラスチック、セラミックス等の配合成分として有用な可視光領域において透明性の高い紫外線吸収剤に関する。
【０００２】
【従来の技術】
従来より、無機系紫外線吸収剤としては、酸化亜鉛、酸化チタンや炭化珪素等が知られており、これら無機系紫外線吸収剤は、有機系紫外線吸収剤に比べて耐候性、耐食性、安全性に優れるため、化粧料や塗料等の配合成分として汎用されている。これらの分野では、上記特性以外にもその用途から、さらに可視光領域での透明性と強い紫外線吸収能を有することが望まれている。
【０００３】
しかしながら、炭化珪素はその合成法上、遊離炭素の存在により粉体そのものが黒色であり、これを解決するために、遊離炭素量を低減させたものが提案（特開平６─３３０３６号公報）されているが、含有する遊離炭素や遷移金属化合物の除去は煩雑であり、また炭化珪素原料を加熱昇華させる方法は、反応温度が高く、いずれの手法を用いても工業的に不向きである。
【０００４】
また、酸化チタンでは屈折率（２．５〜２．７）が高く、しかも凝集粒子として存在するために、可視光領域での透明性が不十分であった。この分散性を解決する目的で、他の無機基材上ヘナノメートルオーダーの酸化チタンを被着させたものが提案（例えば特開平１−２２４２２０号公報）されているが、当該他の無機基材の存在により、可視光領域での透明性及び紫外線吸収能に劣るものである。
【０００５】
また、酸化亜鉛や酸化チタンは光触媒活性が強く、他の配合成分の有機物を分解させる問題もあった。これを解決する目的で、粒子表面上にシリコン化合物を被覆して活性を消失させる技術が提案（特開昭６３−１１３０８１号公報等多数）されているが、これでも完全に活性を消失させることはできないのが現状である。
【０００６】
【発明が解決しようとする課題】
本発明の目的は、上述の問題点を解決すべく、光触媒活性が弱く、紫外線吸収能に優れ、可視光領域での透明性の高い紫外線吸収剤を提供することにある。
【０００７】
【課題を解決するための手段】
本発明者らは、上記目的を達成すべく、鋭意検討した結果、従来の紫外線吸収剤では知られていないペロブスカイト型構造を有する複酸化物又はその固溶体で、特定の体積平均粒子径及び特定の結晶子サイズを有するものが、前記課題を解決できることを見出し、本発明を完成するに至った。
【０００８】
即ち、本発明の要旨は、
（１）  一般式ＡＢＯ３  （但し、Ａ，Ｂは金属元素、Ｏは酸素元素を表す。）で表されるペロブスカイト型構造を有する複酸化物又はその固溶体であって、体積平均粒子径が１μｍ以下で、かつＸ線回折による結晶子サイズが１５０〜３００オングストロームである粒子よりなる紫外線吸収剤、
（２）  ＡがＣａ，Ｓｒ，Ｂａ，Ｐｂ及び希土類元素からなる群より選ばれる１種以上の酸素１２配位金属元素であり、ＢがＴｉ，Ｚｒ，及びＨｆのＩＶａ族元素からなる群より選ばれる１種以上の酸素６配位金属元素である前記（１）記載の紫外線吸収剤、
（３）  紫外線吸収剤１重量部と硫酸バリウム１９重量部を混合した錠剤試料の反射スペクトル測定で、２５０〜３８０ｎｍの紫外線領域での平均吸光度が０．６以上である前記（１）又は（２）記載の紫外線吸収剤、並びに
（４）  紫外線吸収剤１重量部と硫酸バリウム１９重量部を混合した錠剤試料の反射スペクトル測定で、５００ｎｍでの反射率が８５％以上である前記（１）〜（３）いずれか記載の紫外線吸収剤、に関する。
【０００９】
本発明の紫外線吸収剤は、一般式ＡＢＯ３  （但し、Ａ，Ｂは金属元素、Ｏは酸素元素を表す。）で表されるペロブスカイト型構造を有する複酸化物、又はその固溶体からなることを特徴とする。
【００１０】
ペロブスカイト型構造とは、一般に組成がＡＢＸ３  で表される無機化合物に見られる典型的結晶構造の１つであり、ペロブスカイトＣａＴｉＯ３  の他、多くの化合物がこの構造をもつ。
本発明の紫外線吸収剤は複酸化物であるため、一般式ＡＢＯ３  （但し、Ａ，Ｂは金属元素、Ｏは酸素元素を表す。）で表すことができる。
【００１１】
一般式ＡＢＯ３  において、Ａとしては、酸素１２配位金属元素であれば特に限定されないが、本発明ではＣａ，Ｓｒ，Ｂａ，Ｐｂ及びＬａ，Ｃｅ等の希土類元素からなる群より選ばれる１種以上の酸素１２配位金属元素が好ましく、より好ましくはＣａ，Ｓｒ及びＬａ，Ｃｅ等の希土類元素である。
【００１２】
一般式ＡＢＯ３  において、Ｂとしては、酸素６配位金属元素であれば特に限定されず、Ｔｉ，Ｚｒ，Ｈｆ，Ｓｎ，Ｗ，Ｎｂ，Ｔａ，Ｃｒ，Ｍｏ，Ｍｎ，Ａｌ，Ｚｎ等が挙げられ、これらのうち、Ｔｉ，Ｚｒ，及びＨｆのＩＶａ族元素からなる群より選ばれる１種以上の酸素６配位金属元素が好ましく、より好ましくはＴｉ，Ｚｒ等である。
【００１３】
上記において、Ａ，Ｂの金属元素としてそれぞれ１種以上の金属元素が含有されていてもよいのは、本発明の紫外線吸収剤が複酸化物の固溶体を含むためである。即ち、本発明の紫外線吸収剤は、Ａ，Ｂの金属元素の一部がそれぞれ他のＡ，Ｂの金属元素で置換されている構造の固溶体であってもよい。
【００１４】
本発明の紫外線吸収剤の具体的な組成としては、例えば、Ｃａ（Ｔｉ，Ｚｒ）Ｏ３  （一般式でＡ＝Ｃａ，Ｂ＝Ｔｉ，Ｚｒの化合物を意味する。以下同様に記載する。）、（Ｃａ，Ｓｒ）ＴｉＯ３  、ＣａＴｉＯ３  、ＳｒＴｉＯ３  、ＣａＺｒＯ３  、ＳｒＺｒＯ３  、（Ｃａ，Ｓｒ）ＺｒＯ３  、（Ｃａ，Ｓｒ）（Ｔｉ，Ｚｒ）Ｏ３  、（Ｃａ，Ｌａ）ＴｉＯ３  、（Ｃａ，Ｃｅ）ＴｉＯ３  等が挙げられる。これらのうち、好ましくはＣａ（Ｔｉ，Ｚｒ）Ｏ３  、（Ｃａ，Ｓｒ）ＴｉＯ３  、（Ｃａ，Ｃｅ）ＴｉＯ３  、（Ｃａ，Ｃｅ）（Ｔｉ，Ｚｒ）Ｏ３  である。
【００１５】
本発明の紫外線吸収剤は、従来の紫外線吸収剤では知られていないペロブスカイト型構造をとるが、このような結晶構造でもバンドギャップエネルギーの値が紫外線吸収に都合の良い値となり得るため、高い紫外線吸収能を得ることができる。即ち、セラミックスは価電子帯と伝導帯が連続でないため、両準位間のエネルギー差であるバンドギャップエネルギー以上のエネルギーに相当する波長の光を吸収することが知られているが、ペロブスカイト型構造でも高い紫外線吸収能が得られることを見出したのである。また、ペロブスカイト型構造をもつ化合物の多くは、光触媒活性が低いことも知られている。
【００１６】
本発明の紫外線吸収剤は、体積平均粒子径が１μｍ以下であることを特徴とし、好ましくは０．１〜０．４μｍである。体積平均粒子径が１μｍを超えると、紫外線吸収剤としての表面積が小さくなるため紫外線吸収能が不十分になるとともに、可視光領域での透明性が不十分となる傾向がある。この体積平均粒子径は、粒度分布測定装置により測定した粒度分布から体積平均により求めた値である。
【００１７】
また、本発明の紫外線吸収剤は、Ｘ線回折による結晶子サイズが１５０〜３００オングストロームであることを特徴とし、好ましくは１７０〜２５０オングストロームである。３００オングストロームを超えると、紫外線の波長との関係で紫外線吸収能が不十分となる傾向がある。また１５０オングストローム未満であると、非晶質構造に近づくため紫外線吸収能が不十分となる傾向がある。ここで、Ｘ線回折による結晶子サイズは、試料粉末のＸ線回折パターンより得られるメインピーク（例えばＣａＴｉＯ３  では面指数（１２１））の半値幅を次のＳｃｈｅｒｒｅｒ式へ導入することで求めることができる。
Ｄｈｋｌ  ＝ｋλ／βｃｏｓ  θ
（但し、定数ｋ＝０．９  、λ＝１．５４０６（Å）、βはピークの半値幅を示す。）
【００１８】
本発明の紫外線吸収剤の紫外線吸収能は、紫外線吸収剤１重量部と硫酸バリウム１９重量部を混合した錠剤試料を用いて反射スペクトルを測定した場合、２５０〜３８０ｎｍの紫外線領域での平均吸光度が０．６以上であることが好ましく、より好ましくは０．７〜１．２である。
【００１９】
また、本発明の紫外線吸収剤の可視光域での透明性は、紫外線吸収剤１重量部と硫酸バリウム１９重量部を混合した錠剤試料を用いて反射スペクトルを測定した場合、５００ｎｍでの反射率が、８５％以上であることが好ましく、より好ましくは９０〜１００％である。本発明ではこのように、可視光波長の５００ｎｍで高い反射率が得られるため、その波長での吸収が少なく、可視光領域での透明性が高くなる。
【００２０】
本発明の紫外線吸収剤の製造方法は、ペロブスカイト型複酸化物を合成する方法なら何でもよく、例えば炭酸塩と水酸化物の混合物を仮焼することで得られる固相法、各組成成分の塩化物、硝酸塩、硫酸塩等の水溶液あるいはアルコール溶液を苛性アルカリ、シュウ酸等の水溶液あるいはアルコール溶液と混合する液相法で得られる沈澱物を仮焼して得る方法、または液相法で得られる水酸化物を水熱処理して得る方法、及びＣＶＤや噴霧熱分解法等による気相法等が挙げられるが、これらの方法に限られるものではない。
【００２１】
これらの方法において、本発明で特定されるような体積平均粒子径、結晶子サイズのものを調製するには、例えば各組成塩水溶液とシュウ酸水溶液とからシュウ酸塩を沈殿させる場合、シュウ酸水溶液を６０℃以上に加熱し、この水溶液に組成塩水溶液を滴下するのが好ましく、また得られたシュウ酸塩の仮焼温度は、５００〜９００℃が好ましい。また、噴霧熱分解法では、各塩水溶液を超音波噴霧器等で煙霧体とし、Ｎ２  ガスをキャリアガスとして反応管に導入するが、このガス流量は２〜８Ｌ／ｍｉｎ、反応温度は６００〜１０００℃とすればよい。
【００２２】
【実施例】
以下、実施例、および比較例により本発明をさらに詳しく説明するが、本発明はこれらの実施例等によりなんら限定されるものではない。なお、以下の実施例等中の各データの評価方法は、次のとおりである。
【００２３】
（１）体積平均粒子径
ポリアクリル酸ナトリウム（商品名；ポイズ５３０）の０．１重量％水溶液に試料粉末を分散させ、粒度分布測定装置（堀場製作所製；形式ＬＡ−７００）により測定した。
【００２４】
（２）結晶子サイズ
試料粉末のＸ線回折パターンより得られるメインピークの半値幅を前記のＳｃｈｅｒｒｅｒ式へ導入することで求めた。
【００２５】
（３）紫外線吸収能
試料粉末０．１ｇと硫酸バリウム粉末１．９ｇの合計２．０ｇをメノウ乳鉢で充分に混合して錠剤試料とし、分光光度計（日立製作所製；形式Ｕ−４０００型）を用いて、１９０〜７００ｎｍの波長範囲での反射スペクトルを測定し、得られたスペクトルを吸光度に変換し、２５０〜３８０ｎｍの紫外線領域での平均吸光度を算出して評価基準とした。
【００２６】
（４）可視光域での透明性
上記の紫外線吸収能測定で得られる反射スペクトルの５００ｎｍでの反射率をもって評価基準とした。
【００２７】
実施例１
塩化カルシウム１×１０−１モル、塩化チタン９．５×１０−２モル、オキシ塩化ジルコニウム５×１０−３モルをイオン交換水４００ｍｌに溶解した。次いでシュウ酸２×１０−１モルをイオン交換水４００ｍｌに溶解し、この溶液を攪拌しながら１００℃に加熱し、上記塩化物水溶液を２０秒で投入して１０分間攪拌を続けた後、炭酸カリウム水溶液を添加して中和し、５時間熟成した。熟成終了後、沈澱物をろ過・洗浄し、１００℃で乾燥した。得られた粉末を粉砕後７００℃で１時間仮焼して目的の紫外線吸収粉末を得た。
【００２８】
得られた粉末は、Ｘ線回折パターンより、Ｃａ（Ｔｉ，Ｚｒ）Ｏ３  で表されるペロブスカイト型構造であることが判明した。図１にそのＸ線回折パターンを示す。また、この粉末の体積平均粒子径は０．３μｍ、結晶子サイズが２１０オングストロームであり、紫外線吸収能０．７５、透明性９３％であった。
【００２９】
実施例２
仮焼温度を９００℃としたほかは、実施例１と同様の操作を行った。
得られた粉末は、Ｘ線回折パターンより、Ｃａ（Ｔｉ，Ｚｒ）Ｏ３  で表されるペロブスカイト型構造であることが判明した。また、この粉末の体積平均粒子径は、０．３５μｍ、結晶子サイズが２４０オングストロームであり、紫外線吸収能０．６５、透明性９２％であった。
【００３０】
実施例３
塩化カルシウム２×１０−３モル、塩化チタン１．９×１０−３モル、オキシ塩化ジルコニウム１×１０−４モルを０．１ｍｏｌ／Ｌの塩酸水溶液１０００ｍｌに溶解した。この水溶液を超音波噴霧器で煙霧体とし、Ｎ２  ガスをキャリアガスとしてガス流量４Ｌ／ｍｉｎで８００℃に加熱した反応器へ導入し、熱分解することで目的とする紫外線吸収粉末を得た。
ここで得られた粉末は、Ｘ線回折パターンより、Ｃａ（Ｔｉ，Ｚｒ）Ｏ３  で表されるペロブスカイト型構造であることが判明した。また、この粉末は、体積平均粒子径０．２７μｍ、結晶子サイズが２５０オングストロームで、紫外線吸収能０．７０、透明性９０％であった。
【００３１】
実施例４
塩化カルシウム９．５×１０−２モル、塩化ストロンチウム５×１０−３モル、塩化チタン１×１０−１モルをイオン交換水４００ｍｌに溶解した以外は、実施例１と同様の操作を行った。
得られた粉末は、Ｘ線回折パターンより、（Ｃａ，Ｓｒ）ＴｉＯ３  で表されるペロブスカイト型構造であることが判明した。また、この粉末は、体積平均粒子径０．４μｍ、結晶子サイズが２２５オングストロームであり、紫外線吸収能０．６０、透明性９３．５％であった。
【００３２】
実施例５
塩化カルシウム１×１０−１モル、塩化チタン１×１０−１モルをイオン交換水４００ｍｌに溶解した。次いでシュウ酸２×１０−１モルをイオン交換水４００ｍｌに溶解し、この溶液を攪拌しながら１００℃に加熱し、上記塩化物水溶液を２０秒で投入して１０分間攪拌を続けた後、炭酸カリウム水溶液を添加して中和し、５時間熟成した。熟成終了後、沈澱物を濾過・洗浄し、１００℃で乾燥した。得られた粉末を粉砕後７００℃で１時間仮焼して目的の紫外線吸収粉末を得た。
得られた粉末は、Ｘ線回折パターンより、ＣａＴｉＯ３  で表されるペロブスカイト型構造であることが判明した。また、この粉末の体積平均粒子径は０．３３μｍ、結晶子サイズが２１５オングストロームであり、紫外線吸収能０．７２、透明性８９．５％であった。
【００３３】
実施例６
塩化ストロンチウム１×１０−１モル、塩化チタン１×１０−１モルをイオン交換水３００ｍｌとエチルアルコール１００ｍｌの混合溶液に溶解した。次いでシュウ酸２×１０−１モルをエチルアルコール４００ｍｌに溶解し、この溶液を攪拌しながら７０℃に加熱し、上記塩化物水溶液を２０秒で投入して１０分間攪拌を続けた後、アンモニア水を添加して中和し、５時間熟成した。熟成終了後、沈澱物を濾過・洗浄し、１００℃で乾燥した。得られた粉末を粉砕後８００℃で１時間仮焼して目的の紫外線吸収粉末を得た。
得られた粉末は、Ｘ線回折パターンより、ＳｒＴｉＯ３  で表されるペロブスカイト型構造であることが判明した。また、この粉末の体積平均粒子径は０．６５μｍ、結晶子サイズが２５０オングストロームであり、紫外線吸収能０．６０、透明性８８．８％であった。
【００３４】
実施例７
塩化ストロンチウムを塩化バリウムとしたほかは、実施例６と同様の操作を行った。
得られた粉末は、Ｘ線回折パターンより、ＢａＴｉＯ３  で表されるペロブスカイト型構造であることが判明した。また、この粉末の体積平均粒子径は０．５３μｍ、結晶子サイズが２４５オングストロームであり、紫外線吸収能０．６５、透明性９２．７％であった。
【００３５】
実施例８
塩化カルシウム９．５×１０−２モル、塩化セリウム５×１０−３モル、塩化チタン１×１０−１モルをイオン交換水４００ｍｌに溶解した。次いでシュウ酸２×１０−１モルをイオン交換水４００ｍｌに溶解し、この溶液を攪拌しながら１００℃に加熱し、上記塩化物水溶液を２０秒で投入して１０分間攪拌を続けた後、炭酸カリウム水溶液を添加して中和し、５時間熟成した。熟成終了後、沈澱物を濾過・洗浄し、１００℃で乾燥した。得られた粉末を粉砕後７００℃で１時間仮焼して目的の紫外線吸収粉末を得た。
得られた粉末は、Ｘ線回折パターンより、（Ｃａ，Ｃｅ）ＴｉＯ３  で表されるペロブスカイト型構造であることが判明した。また、この粉末の体積平均粒子径は０．３５μｍ、結晶子サイズが２０５オングストロームであり、紫外線吸収能０．７５、透明性９０％であった。
【００３６】
実施例９
塩化カルシウム３×１０−１モル、塩化チタン３×１０−１モルをイオン交換水３００ｍｌに溶解した。次いで４８％水酸化ナトリウム水溶液１３０ｇにイオン交換水４０ｇを加えた水溶液を攪拌しながら４０℃に加熱し、上記塩化物水溶液を５ｍｌ／ｍｉｎで滴下し、１時間熟成を行った。熟成終了後、スラリー濃度（ＣａＴｉＯ３  換算）となるようにイオン交換水を添加した。
次いで得られたスラリー６００ｍｌをステンレス製の１リットルの容器に分取し、攪拌しながら１５０℃で５時間水熱処理を行った。処理終了後、生成物を濾過し、充分に洗浄した後、１００℃で乾燥して目的の紫外線吸収粉末を得た。
得られた粉末は、Ｘ線回折パターンより、ＣａＴｉＯ３  で表されるペロブスカイト型構造であることが判明した。また、この粉末の体積平均粒子径は０．８７μｍ、結晶子サイズが２７０オングストロームであり、紫外線吸収能０．６３、透明性８７％であった。
【００３７】
実施例１０
塩化カルシウム１×１０−１モル、塩化チタン７．５×１０−２モル、オキシ塩化ジルコニウム２．５×１０−２モルをイオン交換水４００ｍｌに溶解した。次いでシュウ酸２×１０−１モルをイオン交換水４００ｍｌに溶解し、この溶液を攪拌しながら１００℃に加熱し、上記塩化物水溶液を１０分で滴下して１０分間攪拌を続けた後、炭酸カリウム水溶液を添加して中和し、５時間熟成した。熟成終了後、沈澱物を濾過・洗浄し、１００℃で乾燥した。得られた粉末を粉砕後７００℃で１時間仮焼して目的の紫外線吸収粉末を得た。
得られた粉末は、Ｘ線回折パターンより、Ｃａ（Ｔｉ，Ｚｒ）Ｏ３  で表されるペロブスカイト型構造であることが判明した。また、この粉末の体積平均粒子径は０．４５μｍ、結晶子サイズが２４０オングストロームであり、紫外線吸収能０．６２、透明性９２．５％であった。
【００３８】
実施例１１
塩化セリウムを塩化ランタンとし、仮焼温度を８００℃としたほかは、実施例８と同様の操作を行った。
得られた粉末は、Ｘ線回折パターンより、（Ｃａ，Ｌａ）ＴｉＯ３  で表されるペロブスカイト型構造であることが判明した。また、この粉末の体積平均粒子径は０．３３μｍ、結晶子サイズが２０２オングストロームであり、紫外線吸収能０．７３、透明性９４％であった。
【００３９】
実施例１２
塩化カルシウム９．５×１０−２モル、塩化セリウム５×１０−３モル、塩化チタン９．５×１０−２モル、オキシ塩化ジルコニウム５×１０−３モルをイオン交換水２５０ｍｌとイソプロピルアルコール１５０ｍｌの混合溶液に溶解した。次いでシュウ酸２×１０−１モルをイソプロピルアルコール４００ｍｌに溶解し、この溶液を攪拌しながら８０℃に加熱し、上記塩化物水溶液を３０分で滴下し、滴下終了後１０分間を続けた後、アンモニア水で中和し、２時間熟成を行った。熟成終了後、沈澱物を濾過・洗浄し、８０℃で真空乾燥した。得られた粉末を粉砕後７００℃で１時間仮焼して目的の紫外線吸収粉末を得た。
得られた粉末は、Ｘ線回折パターンより、（Ｃａ，Ｃｅ）（Ｔｉ，Ｚｒ）Ｏ３  で表されるペロブスカイト型構造であることが判明した。また、この粉末の体積平均粒子径は０．２９μｍ、結晶子サイズが２１５オングストロームであり、紫外線吸収能０．７５、透明性８９．１％であった。
【００４０】
比較例１
仮焼温度を１０００℃としたほかは、実施例１と同様の操作を行った。
得られた粉末は、Ｘ線回折パターンより、Ｃａ（Ｔｉ，Ｚｒ）Ｏ３  で表されるペロブスカイト型構造であることが判明した。また、この粉末は、体積平均粒子径１．５μｍ、結晶子サイズ３３０オングストロームで、紫外線吸収能０．２７、透明性８４％であった。
【００４１】
比較例２
気相法である高周波プラズマＣＶＤで得られたβ形の炭化珪素（体積平均粒子径０．０２μｍ）について、紫外線吸収能及び透明性を評価したところ、紫外線吸収能０．１３、透明性５０％であった。
【００４２】
比較例３
仮焼温度、時間を１０００℃、３時間としたほかは、実施例７と同様の操作を行った。
得られた粉末は、Ｘ線回折パターンより、ＢａＴｉＯ３  で表されるペロブスカイト型構造であることが判明した。また、この粉末は、体積平均粒子径１．１μｍ、結晶子サイズが３１３オングストロームであり、紫外線吸収能０．２２、透明性８１．３％であった。
【００４３】
比較例４
仮焼温度を４５０℃としたほかは、実施例５と同様の操作を行った。
得られた粉末は、Ｘ線回折パターンより、ＣａＴｉＯ３  で表されるペロブスカイト型構造であることが判明した。また、この粉末の体積平均粒子径は１．３５μｍ、結晶子サイズが１３２オングストロームであり、紫外線吸収能０．４５、透明性８４．５％であった。
【００４４】
以上の結果を表１に示す。
【００４５】
【表１】
0003589430.tif 000002
【００４６】
表１の結果より、実施例で得られた紫外線吸収粉末は、いずれも高い紫外線吸収能と高い透明性を示した。
これに対して、体積平均粒子径が大きすぎる比較例１や、β形の炭化珪素を用いた比較例２、結晶子サイズが大きすぎる比較例３、逆に結晶子サイズが小さすぎる比較例４では、いずれも紫外線吸収能と透明性が劣るものであった。
【００４７】
【発明の効果】
本発明の紫外線吸収剤は、光触媒活性が弱く、紫外線吸収能に優れ、可視光領域での透明性の高いものである。従って、化粧料、塗料、ゴム、プラスチック、セラミックス等の配合成分として特に有用である。
【図面の簡単な説明】
【図１】図１は、実施例１で得られた紫外線吸収粉末のＸ線回折パターンを示すものである。
【図１】
0003589430.tif 000003